( 메타 ) 아크릴 계 수지 입자 ( B － 1 ) 는 공지 의 유화 중합법 에 의하 여 조제 할 수 있 다 . 상세 하 게 는 중합 개시제 ( 수용성 의 과산화물 ) 가 있 는 상태 에서 유화제 와 물 과 적어도 ( 메타 ) 아크릴 계 단량체 를 포함 한 모노머 원료 액 의 일부 ( 제 1 원료 액 ) 를 혼합 하 여 60 ~ 95 ℃ 로 온도 를 상승 시킨 후 , 나머지 의 모노머 원료 액 ( 제 2 원료 액 ) 을 1 ∼ 3 시간 동안 적하 시키 고 반응 종료 까지 중합 시켜 ( 메타 ) 아크릴 계 수지 입자 ( B － 1 ) 를 얻 는다 . 제 1 원료 액 으로서 전체 모노머 원료 액 100 질량 % 중 1 ∼ 50 질량 % 를 사용 하 는 것 이 바람직 하 고 보다 바람직 하 게 는 2 ∼ 30 질량 % 이 다 . 더욱 바람직 한 제 1 원료 액량 은 10 ∼ 30 질량 % 이 다 . 제 1 원료 액 의 사용량 의 하한 치가 상기 값 보다 작아지 면 중합 시간 이 불 필요 하 게 길 어 진다 . 한편 , 함유량 의 상한 치가 상기 값 보다 커 지 면 중합 에 의한 발열 이 커져 반응 온도 등 을 조정 하 기 어렵 다 .